(57)【要約】  本発明は、共重合体ゴム中に含まれる不純物が少なく、混練加工性、押出加工性および形状保持性に優れる共重合体ゴムおよびそれを含むゴム組成物を提供し、さらに、該ゴム組成物から得られ、表面外観、強度特性、耐熱老化性および耐候性に優れ、圧縮永久歪みが小さいゴム成形体を提供することにある。  本発明の共重合体ゴムは、エチレン［Ａ］、炭素原子数３〜２０のα−オレフィン［Ｂ］、メタロセン系触媒により重合可能な、隣接する炭素原子間の二重結合を、１分子内に１個有する非共役ポリエン［Ｃ］および該二重結合を、１分子内に２個有する非共役ポリエン［Ｄ］に由来する構造単位を含み、特定の要件（１）〜（５）を満たすことを特徴とする。【特許請求の範囲】
【請求項１】
エチレン［Ａ］、
炭素原子数３〜２０のα−オレフィン［Ｂ］、
メタロセン系触媒により重合可能な、隣接する炭素原子間の二重結合を、１分子内に１個有する非共役ポリエン［Ｃ］および
該二重結合を、１分子内に２個有する非共役ポリエン［Ｄ］
に由来する構造単位を含み、
下記（１）〜（５）を満たすことを特徴とする共重合体ゴム；
（１）エチレン[Ａ]に由来する構造単位と、該α−オレフィン[Ｂ]に由来する構造単位とのモル比（[Ａ]／[Ｂ]）が、５０／５０〜８５／１５であり、
（２）該非共役ポリエン[Ｃ]に由来する構造単位と、該非共役ポリエン[Ｄ]に由来する構造単位とのモル量の総和が、全構造単位中０．５〜４．５モル％であり、
（３）１３５℃デカリン中で測定される極限粘度〔η〕が、１．０〜５．０ｄＬ／ｇ
であり、
（４）該非共役ポリエン[Ｃ]に由来する構造単位と、該非共役ポリエン[Ｄ]に由来する構造単位とのモル比（[Ｃ]／[Ｄ]）が、８５／１５〜９９．５／０．５であり、
（５）下記式（Ｉ）を満たす。
Ｌｏｇ｛η*(０．０１)｝／Ｌｏｇ｛η*(１０)｝＞０．０７５３×｛該非共役ポリエン［Ｄ］に由来する見かけのヨウ素価｝＋１．４２  …（Ｉ）
（式中、η*（０．０１）は、１９０℃における０．０１ｒａｄ／ｓｅｃの粘度（Ｐａ・ｓｅｃ）を表し、η*（１０）は、１９０℃における１０ｒａｄ／ｓｅｃの粘度（Ｐａ・ｓｅｃ）を表す。）
【請求項２】
上記非共役ポリエン［Ｃ］が、５−エチリデン２−ノルボルネン（ＥＮＢ）であることを特徴とする請求項１記載の共重合体ゴム。
【請求項３】
上記非共役ポリエン［Ｄ］が、５−ビニル−２−ノルボルネン（ＶＮＢ）であることを特徴とする請求項１または２に記載の共重合体ゴム。
【請求項４】
下記式（ｖｉ）で表される構造を有するメタロセン系触媒を用いて合成されることを特徴とする請求項１〜３のいずれかに記載の共重合体ゴム。
【化１】
2009072503.tif 000017
【請求項５】
上記式（ｖｉ）で表される構造を有するメタロセン系触媒を用いて、請求項１〜４のいずれかに記載の共重合体ゴムを製造することを特徴とする共重合体ゴムの製造方法。
【請求項６】
脂肪族炭化水素を重合溶媒として用いて、上記式（ｖｉ）で表される構造を有するメタロセン系触媒の存在下に、エチレン［Ａ］、上記α−オレフィン［Ｂ］、上記非共役ポリエン［Ｃ］および上記非共役ポリエン［Ｄ］を共重合して得られる共重合体ゴムの、該重合溶媒中の濃度が８〜１２重量％の重合反応液を得る工程を有することを特徴とする請求項５に記載の共重合体ゴムの製造方法。
【請求項７】
請求項１〜４のいずれかに記載の共重合体ゴムを含むことを特徴とするゴム組成物。
【請求項８】
請求項７に記載のゴム組成物を架橋してなることを特徴とする架橋ゴム。
【請求項９】
請求項８に記載の架橋ゴムからなることを特徴とするウェザーストリップ用スポンジ材。
【請求項１０】
請求項８に記載の架橋ゴムからなることを特徴とするドアスポンジ用スポンジ。
【請求項１１】
請求項８に記載の架橋ゴムからなることを特徴とするオープニングトリム用スポンジ。
【請求項１２】
請求項８に記載の架橋ゴムからなることを特徴とするフードシール用スポンジ。
【請求項１３】
請求項８に記載の架橋ゴムからなることを特徴とするトランクシール用スポンジ。
【請求項１４】
請求項８に記載の架橋ゴムからなることを特徴とする高発泡スポンジ材。
【請求項１５】
請求項８に記載の架橋ゴムからなることを特徴とする断熱スポンジ。
【請求項１６】
請求項８に記載の架橋ゴムをからなることを特徴とするダムラバー。
【発明の詳細な説明】
【技術分野】
【０００１】
本発明は、共重合体ゴム、該共重合体ゴムを含むゴム組成物、および該ゴム組成物を架橋することにより得られるゴム成形体に関する。より詳しくは、本発明は、エチレン、炭素原子数３〜２０のα−オレフィンおよび特定の非共役ポリエン２種類からなる４元共重合体ゴム、該共重合体ゴムを含むゴム組成物、および該ゴム組成物を架橋することにより得られるゴム成形体に関する。
【背景技術】
【０００２】
エチレン・プロピレン共重合体ゴム（ＥＰＲ）およびエチレン・プロピレン・ジエン共重合体ゴム（ＥＰＤＭ）などのエチレン・α−オレフィンゴムは、その分子構造の主鎖に不飽和結合を有しないため、汎用の共役ジエンゴムと比べ、耐熱老化性、耐候性、耐オゾン性に優れ、自動車用部品、電線用材料、電気・電子部品、建築土木資材、工業材部品等の用途に広く用いられている。【０００３】
近年、各種部品に対する軽量化および超寿命化のニーズが高まり、原料高分子素材への高性能化と高品質化が強く求められるようになっている。さらに部品に対する品質管理規格も厳しくなっており、製品不良を引き起こす混練不具合および押出不具合を無くすための材料設計も強く求められている。【０００４】
従来のチーグラーナッタ触媒を用いて調製されたＥＰＤＭでは触媒由来の残留金属分によって、耐熱性悪化や異物発生、さらには加硫反応阻害など引き起こす懸念があった。さらに共重合に対する触媒活性が低いため、共重合体の分子構造制御が難しいなどの問題があった。【０００５】
また、ＥＰＤＭの混練加工性および押出加工性を向上させるためには、ポリマーの粘度を適度に低く設計する必要がある。ポリマーの粘度が低すぎると、得られる架橋ゴム製品のシール性および強度が低下し、実用的でなくなるという問題が生じる。また、分子量分布、組成分布を広くしてポリマーの粘度を下げる方法も知られているが、この方法は、分子量分布、組成分布を広げると、得られる架橋ゴム製品に含まれる低分子量成分が揮発し、自動車または室内の窓ガラスなどが曇ったり（フォギング）、架橋ゴム製品に含まれる低分子量成分が分離し、その表面がべたついたり（ベタ）、架橋ゴム製品の低温特性が悪くなったりするという問題が生じる。【０００６】
一方、ＥＰＤＭを押出した際の形状保持性を良くするためには、コンパウンドの粘度を上げればよいが、粘度を上げるとＥＰＤＭの押出量が少なくなり、押出し肌が悪くなるという問題がある。【０００７】
以上から、特許文献１では、ＥＰＤＭの混練加工性や押出加工性を保持しつつ、得られる加硫ゴム製品のシール性や強度を向上させる検討がなされている。しかしながら、それら加工性とＥＰＤＭのシール性や強度とのバランスの点から、満足できるものではない。
【特許文献１】国際公開第００／５９９６２号パンフレット
【発明の開示】
【発明が解決しようとする課題】
【０００８】
本発明は、共重合体ゴム中に含まれる不純物が少なく、混練加工性、押出加工性および形状保持性に優れる共重合体ゴムおよびそれを含むゴム組成物を提供し、さらに、該ゴム組成物から得られ、シール性、表面外観、強度特性、耐熱老化性および耐候性に優れ、圧縮永久歪みが小さいゴム成形体を提供することを課題とする。
【課題を解決するための手段】
【０００９】
本発明者らは、上記問題を解決すべく、下記触媒による重合方法を鋭意検討した結果、得られる共重合体ゴムの架橋前における混練加工性、押出し加工性および形状保持性が優れることを見出し、本発明を完成するに至った。【００１０】
すなわち、本発明の共重合体ゴムは、エチレン［Ａ］、炭素原子数３〜２０のα−オレフィン［Ｂ］、メタロセン系触媒により重合可能な、隣接する炭素原子間の二重結合を、１分子内に１個有する非共役ポリエン［Ｃ］および該二重結合を、１分子内に２個有する非共役ポリエン［Ｄ］に由来する構造単位を含み、下記（１）〜（５）を満たすことを特徴とする。【００１１】
（１）エチレン[Ａ]に由来する構造単位と、該α−オレフィン[Ｂ]に由来する構造単位とのモル比（[Ａ]／[Ｂ]）が、５０／５０〜８５／１５であり、
（２）該非共役ポリエン[Ｃ]に由来する構造単位と、該非共役ポリエン[Ｄ]に由来する構造単位とのモル量の総和が、全構造単位中０．５〜４．５モル％であり、
（３）１３５℃デカリン中で測定される極限粘度〔η〕が、１．０〜５．０ｄＬ／ｇ
であり、
（４）該非共役ポリエン[Ｃ]に由来する構造単位と、該非共役ポリエン[Ｄ]に由来する構造単位とのモル比（[Ｃ]／[Ｄ]）が、８５／１５〜９９．５／０．５であり、
（５）下記式（Ｉ）を満たす。【００１２】
Ｌｏｇ｛η*(０．０１)｝／Ｌｏｇ｛η*(１０)｝＞０．０７５３×｛該非共役ポリエン［Ｄ］に由来する見かけのヨウ素価｝＋１．４２  …（Ｉ）
（式中、η*（０．０１）は、１９０℃における０．０１ｒａｄ／ｓｅｃの粘度（Ｐａ・ｓｅｃ）を表し、η*（１０）は、１９０℃における１０ｒａｄ／ｓｅｃの粘度（Ｐａ・ｓｅｃ）を表す。）
上記非共役ポリエン［Ｃ］は、５−エチリデン２−ノルボルネン（ＥＮＢ）であることが好ましく、上記非共役ポリエン［Ｄ］は、５−ビニル−２−ノルボルネン（ＶＮＢ）であることが好ましい。【００１３】
本発明の共重合体ゴムは、下記式（ｖｉ）で表される構造を有するメタロセン系触媒を用いて合成されることが好ましい。【００１４】
【化１】
2009072503.tif 000002
【００１５】
また、本発明の共重合体ゴムの製造方法は、上記式（ｖｉ）で表される構造を有するメタロセン系触媒を用いて、本発明の共重合体ゴムを製造することを特徴とする。【００１６】
本発明の共重合体ゴムの製造方法は、脂肪族炭化水素を重合溶媒として用いて、上記式（ｖｉ）で表される構造を有するメタロセン系触媒の存在下に、エチレン［Ａ］、上記α−オレフィン［Ｂ］、上記非共役ポリエン［Ｃ］および上記非共役ポリエン［Ｄ］を共重合して得られる共重合体ゴムの、該重合溶媒中の濃度が８〜１２重量％の重合反応液を得る工程を有することが好ましい。【００１７】
本発明のゴム組成物は、上記共重合体ゴムを含むことを特徴とするものである。【００１８】
本発明の架橋ゴムは、上記ゴム組成物を架橋してなることを特徴とするものである。【００１９】
本発明のウェザーストリップ用スポンジ材は、上記架橋ゴムからなることを特徴とし、該ウェザーストリップ用スポンジ材の具体例として、ドアスポンジ用スポンジ、オープニングトリム用スポンジ、フードシール用スポンジ、トランクシール用スポンジなどが挙げられる。【００２０】
さらに、本発明の高発泡スポンジ材も、上記架橋ゴムからなることを特徴とし、高発泡スポンジ材の具体例として、断熱スポンジ、ダムラバーなどが挙げられる。
【発明の効果】
【００２１】
本発明は、共重合体ゴム中に含まれる不純物が少なく、混練加工性、押出加工性および形状保持性に優れる共重合体ゴムおよびそれを含むゴム組成物を提供し、さらに、該ゴム組成物から得られ、シール性、表面外観、強度特性、耐熱老化性および耐候性に優れ、圧縮永久歪みが小さいゴム成形体を提供することを課題とする。
【図面の簡単な説明】
【００２２】
【図１】図１は、実施例１〜７および比較例１〜５それぞれで得られた共重合体ゴムについて、成分［Ｄ］の見かけのヨウ素価（ｇ／１００ｇ）に対して、Ｌｏｇ｛η*(０．０１)｝／Ｌｏｇ｛η*(１０)｝をプロットしたグラフであって、グラフ中の直線は、Ｌｏｇ｛η*(０．０１)｝／Ｌｏｇ｛η*(１０)｝＝０．０７５３×｛成分［Ｄ］のヨウ素価（ｇ／１００ｇ）｝＋１．４２を表す。
【発明を実施するための最良の形態】
【００２３】
次に、本発明の共重合体ゴムについて具体的に説明する。【００２４】
＜共重合体ゴム＞
本発明の共重合体ゴムは、エチレン［Ａ］、炭素原子数３〜２０のα−オレフィン［Ｂ］、メタロセン系触媒により重合可能な、隣接する炭素原子間の二重結合を、１分子内に１個有する非共役ポリエン［Ｃ］および該二重結合を、１分子内に２個有する非共役ポリエン［Ｄ］に由来する構造単位を含み、下記（１）〜（５）を満たす、好ましくは下記（１）〜（６）を満たす、より好ましくは下記（１）〜（７）を満たすことを特徴とするものである。【００２５】
（１）エチレン[Ａ]に由来する構造単位と、該α−オレフィン[Ｂ]に由来する構造単位とのモル比（[Ａ]／[Ｂ]）が、５０／５０〜８５／１５であり、
（２）該非共役ポリエン[Ｃ]に由来する構造単位と、該非共役ポリエン[Ｄ]に由来する構造単位とのモル量の総和が、全構造単位中０．５〜４．５モル％であり、
（３）１３５℃デカリン中で測定される極限粘度〔η〕が、１．０〜５．０ｄＬ／ｇであり、
（４）該非共役ポリエン[Ｃ]に由来する構造単位と、該非共役ポリエン[Ｄ]に由来する構造単位とのモル比（[Ｃ]／[Ｄ]）が、８５／１５〜９９．５／０．５であり、
（５）下記式（Ｉ）を満たし、
Ｌｏｇ｛η*(０．０１)｝／Ｌｏｇ｛η*(１０)｝＞０．０７５３×｛該非共役ポリエン［Ｄ］に由来する見かけのヨウ素価｝＋１．４２  …（Ｉ）
（式中、η*（０．０１）は、１９０℃における０．０１ｒａｄ／ｓｅｃの粘度（Ｐａ・ｓｅｃ）を表し、η*（１０）は、１９０℃における１０ｒａｄ／ｓｅｃの粘度（Ｐａ・ｓｅｃ）を表す。）
（６）下記式（ｖｉ）で表される構造を有するメタロセン系触媒を用いて合成され、【００２６】
【化２】
2009072503.tif 000003
【００２７】
（７）１６０℃で測定したムーニー粘度〔ＭＬ1+4〕が、４０〜１６０である。【００２８】
（α−オレフィン［Ｂ］）
本発明の共重合体ゴムに含まれる成分［Ｂ］として、炭素原子数３〜２０のα−オレフィンが用いられる。【００２９】
「炭素原子数３〜２０のα−オレフィン」としては、例えば、プロピレン、１−ブテン、１−ペンテン、１−ヘキセン、４−メチル−１−ペンテン、１−ヘプテン、１−オクテン、１−デセン、１−ドデセン、１−テトラデセン、１−ヘキサデセン、１−エイコセンなどが挙げられる。これらのうち、特にプロピレン、１−ブテン、１−ヘキセン、１−オクテンなどの炭素原子数３〜８のα−オレフィンが好ましい。このようなα−オレフィンは、原料コストが比較的安価であり、かつ得られるゴム成形体が優れた機械的性質を示すことから好適である。【００３０】
（非共役ポリエン［Ｃ］）
本発明の共重合体ゴムに含まれる成分［Ｃ］として、メタロセン系触媒により重合可能な、隣接する炭素原子間の二重結合（「Ｃ＝Ｃ」または「炭素・炭素二重結合」ともいう。）を、１分子内に１個有する非共役ポリエン［Ｃ］が用いられる。【００３１】
このような非共役ポリエン［Ｃ］は、両末端がビニル基（ＣＨ2＝ＣＨ−）である鎖状ポリエンは含まれず、１個の炭素・炭素二重結合が、分子末端にビニル基として存在し、他の炭素・炭素二重結合は、分子鎖（主鎖、側鎖を含む。）中に内部オレフィン構造の形で存在していることが好ましい。【００３２】
なお、メタロセン系触媒の重合様式は、配位アニオン型重合であって、非共役ポリエン［Ｃ］が末端ビニル基を有する場合、末端ビニル基が重合に関与する。【００３３】
成分［Ｃ］としては、以下の脂肪族ポリエン、脂環族ポリエンなどが挙げられる。【００３４】
「脂肪族ポリエン」の具体例としては、１,４−ヘキサジエン、１，５−ヘプタジエン、１，６−オクタジエン、１，７−ノナジエン、１，８−デカジエン、１，１２−テトラデカジエン、３−メチル−１，４−ヘキサジエン、４−メチル−１，４−ヘキサジエン、５−メチル−１，４−ヘキサジエン、４−エチル−１，４−ヘキサジエン、３，３−ジメチル−１，４−ヘキサジエン、５−メチル−１，４−ヘプタジエン、５−エチル−１，４−ヘプタジエン、５−メチル−１，５−ヘプタジエン、６−メチル−１，５−ヘプタジエン、５−エチル−１，５−ヘプタジエン、４−メチル−１，４−オクタジエン、５−メチル−１，４−オクタジエン、４−エチル−１，４−オクタジエン、５−エチル−１，４−オクタジエン、５−メチル−１，５−オクタジエン、６−メチル−１，５−オクタジエン、５−エチル−１，５−オクタジエン、６−エチル−１，５−オクタジエン、６−メチル−１，６−オクタジエン、７−メチル−１，６−オクタジエン、６−エチル−１，６−オクタジエン、６−プロピル−１，６−オクタジエン、６−ブチル−１，６−オクタジエン、７−メチル−１，６−オクタジエン、４−メチル−１，４−ノナジエン、５−メチル−１，４−ノナジエン、４−エチル−１，４−ノナジエン、５−エチル−１，４−ノナジエン、５−メチル−１，５−ノナジエン、６−メチル−１，５−ノナジエン、５−エチル−１，５−ノナジエン、６−エチル−１，５−ノナジエン、６−メチル−１，６−ノナジエン、７−メチル−１，６−ノナジエン、６−エチル−１，６−ノナジエン、７−エチル−１，６−ノナジエン、７−メチル−１，７−ノナジエン、８−メチル−１，７−ノナジエン、７−エチル−１，７−ノナジエン、５−メチル−１，４−デカジエン、５−エチル−１，４−デカジエン、５−メチル−１，５−デカジエン、６−メチル−１，５−デカジエン、５−エチル−１，５−デカジエン、６−エチル−１，５−デカジエン、６−メチル−１，６−デカジエン、６−エチル−１，６−デカジエン、７−メチル−１，６−デカジエン、７−エチル−１，６−デカジエン、７−メチル−１，７−デカジエン、８−メチル−１，７−デカジエン、７−エチル−１，７−デカジエン、８−エチル−１，７−デカジエン、８−メチル−１，８−デカジエン、９−メチル−１，８−デカジエン、８−エチル−１，８−デカジエン、６−メチル−１，６−ウンデカジエン、９−メチル−１，８−ウンデカジエンなどが挙げられる。本発明においては、これらの脂肪族ポリエンを１種単独で、または２種以上組み合わせて用いることができる。これらのうち、７−メチル−１，６−オクタジエンなどが好ましい。【００３５】
「脂環族ポリエン」としては、１個の炭素・炭素二重結合（不飽和結合）を有する脂環部分と、内部オレフィン結合（炭素・炭素二重結合）を有する鎖状部分とから構成されるポリエンが挙げられ、具体例としては、下記式で表される５−エチリデン−２−ノルボルネン（ＥＮＢ）、５−プロピリデン−２−ノルボルネン、５−ブチリデン−２−ノルボルネンなどが挙げられ、良好な加硫反応性（高速加硫性）を有することから、これらのうち５−エチリデン−２−ノルボルネン（ＥＮＢ）が好ましい。その他の脂環族ポリエンとしては、具体的には、例えば、２−メチル−２，５−ノルボルナジエン、２−エチル−２，５−ノルボルナジエンなどが挙げられる。【００３６】
本発明の共重合体ゴムは、少なくとも１種の成分［Ｃ］に由来する構成単位を含んでおり、２種以上の成分［Ｃ］に由来する構成単位を含んでいてもよい。【００３７】
【化３】
2009072503.tif 000004
【００３８】
なお、ＥＮＢのエチリデン由来の二重結合は、メタロセン系触媒による重合には関与しない。【００３９】
（非共役ポリエン［Ｄ］）
本発明の共重合体ゴムに含まれる成分［Ｄ］として、メタロセン系触媒により重合可能な、隣接する炭素原子間の二重結合を、１分子内に２個有する非共役ポリエン［Ｄ］が用いられる。【００４０】
このような非共役ポリエン［Ｄ］の具体例としては、下記式で表される５−ビニル−２−ノルボルネン（ＶＮＢ）、５−アリル−２−ノルボルネン等の５−アルケニル−２−ノルボルネン；２，５−ノルボルナジエン、ジシクロペンタジエン（ＤＣＰＤ）、ノルボルナジエン、テトラシクロ［４，４，０，１2.5，１7.10］デカ−３，８−ジエン等の脂環族ポリエン；１，７−オクタジエン、１，９−デカジエン等のα，ω−ジエン等などが挙げられる。【００４１】
【化４】
2009072503.tif 000005
【００４２】
これらのうち、５−ビニル−２−ノルボルネン（ＶＮＢ）、２，５−ノルボルナジエン、ジシクロペンタジエン（ＤＣＰＤ）、１，７−オクタジエン、１，９−デカジエンが好ましく、長鎖分岐の導入に優れることから、５−ビニル−２−ノルボルネン（ＶＮＢ）が特に好ましい。【００４３】
本発明の共重合体ゴムは、少なくとも１種の成分［Ｄ］に由来する構成単位を含んでおり、２種以上の成分［Ｄ］に由来する構成単位を含んでいてもよい。【００４４】
［（１）構造単位のモル比（［Ａ］／［Ｂ］）］
要件（１）は、エチレン[Ａ]に由来する構造単位と、上記α−オレフィン[Ｂ]に由来する構造単位とのモル比（[Ａ]／[Ｂ]）が、５０／５０〜８５／１５、好ましくは５５／４５〜７５／２５であるとするものである。【００４５】
該モル比が上記範囲内であると、得られるゴム成形体の柔軟性と低温における機械的特性との観点から好適である。【００４６】
［（２）成分［Ｃ］＋［Ｄ］由来の構造単位のモル量］
要件（２）は、上記非共役ポリエン[Ｃ]に由来する構造単位と、上記非共役ポリエン[Ｄ]に由来する構造単位とのモル量の総和が、全構造単位中０．５〜４．５モル％、望ましくは１．５〜４．０モル％、より望ましくは２．０〜３．８モル％であるとするものである。【００４７】
該「モル量の総和」が上記範囲内であると、得られるゴム成形体が圧縮永久歪みおよび発泡特性に優れることから好適である。【００４８】
［（３）極限粘度〔η〕］
要件（３）は、１３５℃デカリン中で測定される極限粘度〔η〕が、１．０〜５．０ｄＬ／ｇ、望ましくは１．５〜４．０ｄＬ／ｇ、より望ましくは２．０〜４．０ｄＬ／ｇであるとするものである。【００４９】
該極限粘度〔η〕が上記範囲内であると、ゴム組成物が混練加工性に優れ、得られるゴム成形体が圧縮永久歪みに優れることから好適である。【００５０】
［（４）構造単位のモル比（［Ｃ］／［Ｄ］）］
要件（４）は、上記非共役ポリエン[Ｃ]に由来する構造単位と、上記非共役ポリエン[Ｄ]に由来する構造単位とのモル比（[Ｃ]／[Ｄ]）が、８５／１５〜９９．５／０．５、望ましくは９０／１０〜９９／１であるとするものである。【００５１】
該モル比が上記範囲内であると、得られるゴム組成物の混練安定性と発泡特性の観点から好適である。【００５２】
［（５）成分［Ｄ］による長鎖分岐］
要件（５）は、下記式（Ｉ）、望ましくは下記式（Ｉ’）を満たすとするものである。【００５３】
Ｌｏｇ｛η*(０．０１)｝／Ｌｏｇ｛η*(１０)｝＞０．０７５３×｛上記成分［Ｄ］に由来する見かけのヨウ素価｝＋１．４２  …（Ｉ）
Ｌｏｇ｛η*(０．０１)｝／Ｌｏｇ｛η*(１０)｝＞０．０７５３×｛上記成分［Ｄ］に由来する見かけのヨウ素価｝＋１．４３  …（Ｉ’）
（式（Ｉ）および（Ｉ’）中、η*（０．０１）は、１９０℃における０．０１ｒａｄ／ｓｅｃの粘度（Ｐａ・ｓｅｃ）を表し、η*（１０）は、１９０℃における１０ｒａｄ／ｓｅｃの粘度（Ｐａ・ｓｅｃ）を表す。）
上記式（Ｉ）は、粘弾性測定装置によりη*（０．０１）およびη*（１０）を測定し、ＮＭＲにより上記成分［Ｄ］に由来する構造単位の含有率（重量％）を測定することによって、下記式より見かけのヨウ素価を具体的に算出することができる。なお、ヨウ素の分子量は２５３．８１である。【００５４】
成分［Ｄ］に由来する見かけのヨウ素価＝〔成分［Ｄ］に由来する構造単位の含有率（重量％）〕×Ｙ×２５３．８１／（モノマーとしての成分［Ｄ］の分子量）
（式中、Ｙは、成分［Ｄ］に由来する構造単位に含まれる炭素・炭素二重結合の数を表す。）
本発明の共重合体ゴムが、上記式（Ｉ）に規定される範囲内であると、少ない成分［Ｄ］含量にかかわらず、より多くの長鎖分岐を有する。すなわち、優れた形状保持性と押出加工性とを得るために必要な長鎖分岐を、少量の成分［Ｄ］を共重合することによって導入でき、さらに残留成分［Ｄ］含量が少ないために得られるゴム成形体の圧縮永久歪みに優れる。【００５５】
一方、本発明の共重合体ゴムが、上記式（Ｉ）に規定される範囲外であると、形状保持性と発泡性とに影響を及ぼす長鎖分岐を共重合体ゴムに導入するため、多量の成分［Ｄ］を必要とする。その結果、耐熱性およびゴム弾性が悪化し、さらにゲル化による異物の形成によって優れたスポンジ性能や製品歩留まりが著しく損なわれる。【００５６】
［（６）触媒］
要件（６）は、望ましくは下記一般式（ｉ）、より望ましくは下記式（ｉｉ）、（ｉｉｉ）、（ｉｖ）、（ｖ）または（ｖｉ）、特に望ましくは下記式（ｖｉ）で表される構造を有するメタロセン系触媒を用いて合成されるとするものである。【００５７】
【化５】
2009072503.tif 000006
【００５８】
（式（ｉ）中、Ｒ'は、水素原子、ヒドロカルビル基、ジ（ヒドロカルビルアミノ）基またはヒドロカルビレンアミノ基を表し、それらの基は２０までの炭素原子を有する。【００５９】
Ｒ"は、炭素原子数１〜２０のヒドロカルビル基または水素原子を表す。【００６０】
Ｍは、チタンを表す。【００６１】
Ｙは、−Ｏ−、−Ｓ−、−ＮＲ*−、−ＰＲ*−、−ＮＲ2*または−ＰＲ2*を表す。【００６２】
Ｚ*は、Ｚ*は、−ＳｉＲ*2−、−ＣＲ*2−、−ＳｉＲ*2ＳｉＲ*2−、−ＣＲ*2ＣＲ*2−、−ＣＲ*＝ＣＲ*−、−ＣＲ*2ＳｉＲ*2−または−ＧｅＲ*2−を表す。【００６３】
Ｒ*は、複数存在する場合にはそれぞれ独立に、水素原子；または、ヒドロカルビル基、ヒドロカルビルオキシ基、シリル基、ハロゲン化アルキル基およびハロゲン化アリール基からなる群から選択される少なくとも１種の基を表し、該Ｒ*は原子数２〜２０までの原子を含み、Ｚ*が有する２つのＲ*（Ｒ*が水素原子でない場合）は、任意に環を形成してもよく、Ｚ*が有するＲ*とＹが有するＲ*とが、任意に環を形成してもよい。【００６４】
Ｘは、環状の非局在化したπ−結合性リガンド基であるリガンドの類を除いた６０までの原子を有する、一価のアニオン性リガンド基を表す。【００６５】
Ｘ'は、２０までの原子を有する中性の連結性基を表す。【００６６】
Ｘ"は、６０までの原子を有する二価のアニオン性リガンド基を表す。【００６７】
ｐは、０、１または２を、ｑは、０または１を、ｒは、０または１を表す。【００６８】
ただし、ｐが２である場合、ｑおよびｒは０であり、Ｍは＋４の酸化状態であり（または、Ｙが−ＮＲ*2または−ＰＲ*2を表す場合、Ｍは＋３の酸化状態であり）、Ｘは、ハライド基、ヒドロカルビル基、ヒドロカルビルオキシ基、ジ（ヒドロカルビル）アミド基、ジ（ヒドロカルビル）ホスフィド基、ヒドロカルビルスルフィド基ならびにシリル基、これらの基がハロゲン置換された誘導体、これらの基がジ（ヒドロカルビル）アミノ置換された誘導体、これらの基がヒドロカルビルオキシ置換された誘導体、およびこれらの基がジ（ヒドロカルビル）ホスフィノ置換された誘導体から選択されるアニオン性リガンドを表し、かつ３０までの水素原子以外の原子を有する。【００６９】
ただし、ｒが１である場合、ｐおよびｑは０を表し、Ｍは＋４の酸化状態であり、Ｘ"は、ヒドロカルバジル基、オキシヒドロカルビル基およびヒドロカルビレンジオキシ基よりなる群から選択されるジアニオン性リガンドを表し、かつ３０までの水素原子以外の原子を有する。【００７０】
ただし、ｐが１である場合、ｑおよびｒは０を表し、Ｍは＋３の酸化状態であり、Ｘは、アリル基、２−（Ｎ，Ｎ−ジメチルアミノ）フェニル基、２−（Ｎ，Ｎ−ジメチルアミノメチル）フェニル基および２−（Ｎ，Ｎ−ジメチルアミノ）ベンジル基よりなる群から選択される安定化用アニオン性リガンド基を表す。【００７１】
ただし、ｐおよびｒが０である場合、ｑは１を表し、Ｍは＋２の酸化状態であり、Ｘ'は、１以上のヒドロカルビル基で任意に置換された、中性の共役ジエンまたは中性の非共役ジエンを表し、該Ｘ'は４０までの炭素原子を有し、Ｍとπ−錯体を形成する。）
上記一般式（ｉ）において、下記（１）〜（４）のいずれかの態様が好ましい。【００７２】
（１）ｐが２、ｑおよびｒが０を表し、Ｍは＋４の酸化状態であり、Ｘは、それぞれ独立に、メチル、ベンジルまたはハライドを表す。【００７３】
（２）ｑおよびｑが０、ｒが１を表し、Ｍは＋４の酸化状態であり、Ｘ"は、Ｍとメタロシクロペンテン環を形成する１，４−ブタジエニル基を表す。【００７４】
（３）ｐが１、ｑおよびｒは０を表し、Ｍは＋３の酸化状態であり、Ｘは２−（Ｎ，Ｎ−ジメチルアミノ）ベンジルを表す。【００７５】
（４）ｐおよびｒが０、ｑは１を表し、Ｍは＋２の酸化状態であり、Ｘ'は、１，４−ジフェニル−１，３−ブタジエンまたは１，３−ペンタジエンを表す。【００７６】
上記（１）〜（４）のいずれかの態様において、さらにＲ"が水素原子またはメチル基を表すことがより好ましく、特に水素原子を表すことが特に好ましい。【００７７】
【化６】
2009072503.tif 000007
【００７８】
上記式（ｉｉ）は、（ｔ−ブチルアミド）ジメチル（η5−２−メチル−ｓ−インダセン−１−イル）シランチタニウム（ＩＩ）２，４−ヘキサジエンである。【００７９】
【化７】
2009072503.tif 000008
【００８０】
上記式（ｉｉｉ）は、（ｔ−ブチルアミド）−ジメチル（η5−２−メチル−ｓ−インダセン−１−イル）シラン−チタニウム（ＩＶ）ジメチルである。【００８１】
【化８】
2009072503.tif 000009
【００８２】
上記式（ｉｖ）は、（ｔ−ブチルアミド）−ジメチル（η5−２，３−ジメチルインデニル）シランチタニウム（ＩＩ）１，４−ジフェニル−１，３−ブタジエンである。【００８３】
【化９】
2009072503.tif 000010
【００８４】
上記式（ｖ）は、（ｔ−ブチル−アミド）−ジメチル（η5−２，３−ジメチル−ｓ−インダセン−１−イル）シランチタニウム（ＩＶ）ジメチルである。【００８５】
【化１０】
2009072503.tif 000011
【００８６】
上記式（ｖｉ）は、（ｔ−ブチルアミド）−ジメチル（η5−２−メチル−ｓ−インダセン−１−イル）シランチタニウム（II）１，３−ペンタジエン（別名：［Ｎ−（１，１−ジメチルエチル）−１，１−ジメチル−１−［（１，２，３，３Ａ，８Ａ−η）−１，５，６，７−テトラヒドロ−２−メチル−Ｓ−インダセン−１−ｙｌ］シランアミネート（２−）−κＮ］［（１，２，３，４−η）−１，３−ペンタジエン］−チタニウム）である。【００８７】
上記式（ｖｉ）で表される構造を有するメタロセン系触媒を用いると、本発明の共重合体ゴムを得るための重合反応が、非共役ポリエン（成分［Ｃ］および成分［Ｄ］）の共重合体性に特に優れ、例えばＶＮＢ末端の二重結合を効率よく取り込み、長鎖分岐を高い割合で導入することができる。また、得られる共重合体ゴムの分子量分布および組成分布が狭く、極めて均一な分子構造を有する共重合体ゴムを調製することができるため、長鎖分岐生成に伴い懸念される、ゴム成形体表面のゲル状ブツの形成が顕著に抑制される。その結果、このような共重合体ゴムを含んでなるゴム成形体は、ゲル状ブツを含まないためにその表面外観に優れ、また形状保持性に優れるため生産安定性も良好である。【００８８】
上記式（ｉ）〜（ｖｉ）で表される構造を有するメタロセン系触媒は、周知の合成方法を用いて調製することができる。例えば、国際公開第９８／４９２１２号パンフレットに開示されている。なお、必要に応じて、還元剤を用いて、より低い酸化状態の錯体（メタロセン系触媒）を製造することもできる。このような方法は、ＵＳＳＮ８／２４１，５２３に開示されている。【００８９】
［（７）ムーニー粘度〔ＭＬ1+4〕］
要件（７）は、１６０℃で測定したムーニー粘度〔ＭＬ1+4〕が、４０〜１６０、望ましくは５０〜１５０であるとするものである。【００９０】
なお、該ムーニー粘度は、ＪＩＳ  Ｋ６３００に準拠して、１６０℃の条件下、ムーニー粘度計（（株）島津製作所製ＳＭＶ２０２型）を用いて測定したものとする。【００９１】
また、経験則から、１６０℃で測定したムーニー粘度〔ＭＬ1+4〕と、１００℃で測定したムーニー粘度〔ＭＬ1+4〕とは、以下の相関関係が認められ、例えば、１６０℃で測定したムーニー粘度〔ＭＬ1+4〕が４０であると、１００℃でのムーニー粘度〔ＭＬ1+4〕は９５になる。【００９２】
｛１００℃でのムーニー粘度〔ＭＬ1+4〕｝＝２．３８×｛１６０℃でのムーニー粘度〔ＭＬ1+4〕｝
＜共重合体ゴムの製造方法＞
本発明の共重合体ゴムを製造する方法は、上述したメタロセン系触媒、特に上記式（ｖｉ）で表される構造を有するメタロセン系触媒を用いることを特徴とするものであり、下記「重合反応液を得る工程」を有することが望ましい。【００９３】
「重合反応液を得る工程」とは、脂肪族炭化水素を重合溶媒として用いて、上述したメタロセン系触媒、特に上記式（ｖｉ）で表される構造を有するメタロセン系触媒の存在下に、エチレン［Ａ］、上記α−オレフィン［Ｂ］、上記非共役ポリエン［Ｃ］および上記非共役ポリエン［Ｄ］を共重合して得られる共重合体ゴムの、該重合溶媒中の濃度が８〜１２重量％、好ましくは８．５〜１２．０重量％の重合反応液を得る工程である。【００９４】
なお、重合溶媒に対する共重合体ゴム濃度が上記範囲内であると、得られる共重合体ゴムが上記要件（５）を満たすことができるため好適である。また、重合溶媒に対する共重合体ゴム濃度が１２重量％を超える場合、重合溶液の粘度が高すぎるため、溶液が均一に攪拌せず、重合反応が困難な場合がある。【００９５】
「重合溶媒」としては、例えば、脂肪族炭化水素、芳香族炭化水素などが挙げられる。「脂肪族炭化水素」としては、例えば、ペンタン、ヘキサン、ヘプタンなどが挙げられ、これらのうち、得られる共重合体ゴムとの分離、精製の観点から、ヘキサンが好ましい。【００９６】
このような製造方法として、上記触媒を主触媒とし、共触媒としてホウ素系化合物および／またはトリアルキル化合物等の有機アルミニウム化合物を用い、ヘキサンなどの脂肪族炭化水素を溶媒とし、攪拌機付き反応器による連続法またはバッチ法が挙げられる。【００９７】
「ホウ素系化合物」としては、例えば、トリメチルアンモニウムテトラキス（ペンタフルオロフェニル）ボレート、ジ（水素化タローアルキル）メチルアンモニウムテトラキス（ペンタフルオロフェニル）ボレート、トリエチルアンモニウムテトラキス（ペンタフルオロフェニル）ボレート、トリプロピルアンモニウムテトラキス（ペンタフルオロフェニル）ボレート、トリ（ｎ−ブチル）アンモニウムテトラキス（ペンタフルオロフェニル）ボレート、トリ（ｓｅｃ−ブチル）アンモニウムテトラキス（ペンタフルオロフェニル）ボレート、Ｎ，Ｎ−ジメチルアニリニウムテトラキス（ペンタフルオロフェニル）ボレート、Ｎ，Ｎ−ジメチルアニリニウムｎ−ブチルトリス（ペンタフルオロフェニル）ボレート、Ｎ，Ｎ−ジメチルアニリニウムベンジルトリス（ペンタフルオロフェニル）ボレート、Ｎ，Ｎ−ジメチルアニリニウムテトラキス（４−（ｔ−ブチルジメチルシリル）−２，３，５，６−テトラフルオロフェニル）ボレート、Ｎ，Ｎ−ジメチルアニリニウムテトラキス（４−（トリイソプロピルシリル）−２，３，５，６−テトラフルオロフェニル）ボレート、Ｎ，Ｎ−ジメチルアニリニウムペンタフルオロフェノキシトリス（ペンタフルオロフェニル）ボレート、Ｎ，Ｎ−ジエチルアニリニウムテトラキス（ペンタフルオロフェニル）ボレート、Ｎ，Ｎ−ジメチル−２，４，６−トリメチルアニリニウムテトラキス（ペンタフルオロフェニル）ボレート、トリメチルアンモニウムテトラキス（２，３，４，６−テトラフルオロフェニル）ボレート、トリエチルアンモニウムテトラキス（２，３，４，６−テトラフルオロフェニル）ボレート、トリプロピルアンモニウムテトラキス（２，３，４，６−テトラフルオロフェニル）ボレート、Ｎ，Ｎ−ジメチルアニリニウムテトラキス（２，３，４，６−テトラフルオロフェニル）ボレート、Ｎ，Ｎ−ジエチルアニリニウムテトラキス（２，３，４，６−テトラフルオロフェニル）ボレート、Ｎ，Ｎ−ジメチル−２，４，６−トリメチルアニリニウムテトラキス（２，３，４，６−テトラフルオロフェニル）ボレート、ジ−（ｉ−プロピル）アンモニウムテトラキス（ペンタフルオロフェニル）ボレート、トリ（ｎ−ブチル）アンモニウムテトラキス（２，３，４，６−テトラフルオロフェニル）ボレート、ジメチル（ｔ−ブチル）アンモニウムテトラキス（２，３，４，６−テトラフルオロフェニル）ボレート、ジシクロヘキシルアンモニウムテトラキス（ペンタフルオロフェニル）ボレート等のアルキルアンモニウム塩；
トリフェニルホスホニウムテトラキス（ペンタフルオロフェニル）ボレート、トリ（ｏ−トリル）ホスホニウムテトラキス（ペンタフルオロフェニル）ボレート、トリ（２，６−ジメチルフェニル）ホスホニウムテトラキス（ペンタフルオロフェニル）ボレート等の三置換されたホスホニウム塩；
ジフェニルオキソニウムテトラキス（ペンタフルオロフェニル）ボレート、ジ−（ｏ−トリル）オキソニウムテトラキス（ペンタフルオロフェニル）ボレート、ジ（２，６−ジメチルフェニル）オキソニウムテトラキス（ペンタフルオロフェニル）ボレート等の二置換されたオキソニウム塩；
ジフェニルスルホニウムテトラキス（ペンタフルオロフェニル）ボレート、ジ（ｏ−トリル）スルホニウムテトラキス（ペンタフルオロフェニル）ボレート、ビス（２，６−ジメチルフェニル）スルホニウムテトラキス（ペンタフルオロフェニル）ボレート等の二置換されたスルホニウム塩などが挙げられる。【００９８】
「有機アルミニウム化合物」としては、トリイソブチルアルミニウム（以下「ＴＩＢＡ」ともいう。）などが挙げられる。【００９９】
反応温度は、高温でも触媒が失活しないので１００℃まで上げることができる。【０１００】
重合圧力は、０を超えて〜８ＭＰａ（ゲージ圧）、好ましくは０を超えて〜５ＭＰａ（ゲージ圧）の範囲である。【０１０１】
反応時間（共重合が連続法で実施される場合には平均滞留時間）は、触媒濃度、重合温度などの条件によっても異なるが、通常０．５分間〜５時間、好ましくは１０分間〜３時間である。【０１０２】
さらに、共重合に際しては、水素などの分子量調節剤を用いることもできる。【０１０３】
エチレン［Ａ］と上記α−オレフィン［Ｂ］との仕込みのモル比（［Ａ］／［Ｂ］）は、好ましくは２５／７５〜８０／２０、より好ましくは３０／７０〜７０／３０である。【０１０４】
上記非共役ポリエン［Ｃ］と上記非共役ポリエン［Ｄ］との仕込みのモル比（［Ｃ］／［Ｄ］）は、好ましくは８５／１５〜９９．５／０．５、より好ましくは９０／１０〜９９／１である。【０１０５】
エチレン［Ａ］と該非共役ポリエン［Ｃ］との仕込みのモル比（［Ａ］／［Ｃ］）は、好ましくは７０／３０〜９９／１、より好ましくは８０／２０〜９８／２である。【０１０６】
エチレン［Ａ］と該非共役ポリエン［Ｄ］との仕込みのモル比（［Ａ］／［Ｄ］）は、好ましくは７０／３０〜９９．９／０．１、より好ましくは８０／２０〜９９．５／０．５である。【０１０７】
上記触媒を用いて重合することによって、二重結合を有する非共役ポリエン等が高い転化率で共重合され、得られる共重合体に適量の長鎖分岐を導入することができるので好ましい。【０１０８】
＜ゴム組成物＞
本発明のゴム組成物は、上記「共重合体ゴム」を含むことを特徴とし、目的に応じて他の成分を適宜配合することができる。【０１０９】
「他の成分」としては、例えば、発泡剤、発泡助剤、補強剤、無機充填剤、軟化剤、老化防止剤（安定剤）、加工助剤、活性剤、吸湿剤などの種々の添加剤が挙げられる。【０１１０】
また、本発明の共重合体ゴム以外のゴムを配合することもできる。ゴム組成物全体における本発明の共重合体ゴムの含有量は、好ましくは２０重量％以上である。【０１１１】
本発明のゴム組成物は、本発明の共重合体ゴムとその他の成分を、例えば、ミキサー、ニーダー、ロールなど従来知られる混練機を用いて所定の温度で混練することにより調製することができる。本発明の共重合体ゴムは、混練性に優れているので、このゴム組成物の調製を良好に行うことができる。【０１１２】
（発泡剤）
さらに、本発明において、必要に応じて配合される「発泡剤」としては、例えば、重炭酸ナトリウム、炭酸ナトリウム等の無機系発泡剤；Ｎ，Ｎ’−ジニトロソペンタメチレンテトラミン、Ｎ，Ｎ'−ジニトロソテレフタルアミド等のニトロソ化合物；アゾジカルボンアミド、アゾビスイソブチロニトリル等のアゾ化合物；ベンゼンスルホニルヒドラジド、ｐ，ｐ’−オキシビス（ベンゼンスルホニルヒドラジド）等のヒドラジド化合物；カルシウムアジド、４，４'−ジフェニルジスルホニルアジド等のアジド化合物などの有機発泡剤が挙げられる。【０１１３】
発泡剤の配合量は、ゴム成分（ゴム組成物に含まれる共重合体ゴムおよび該ゴム以外のゴム）１００重量部に対して０．２〜３０重量部、好ましくは０．５〜２５重量部、より好ましくは０．５〜２０重量部である。【０１１４】
（発泡助剤）
本発明においては、必要に応じて、発泡剤とともに「発泡助剤」を配合することができる。発泡助剤は、発泡剤の分解温度の低下、分解促進、気泡の均一化などの作用を示す。【０１１５】
このような発泡助剤としては、例えば、サリチル酸、フタル酸、ステアリン酸、シュウ酸、クエン酸等の有機酸やその塩、尿素またはその誘導体などが挙げられる。【０１１６】
（補強剤および無機充填剤）
本発明のゴム組成物において、ゴム組成物の引張強度、引裂強度、耐摩耗性などの機械的性質を向上するために、「補強剤」を配合することが好ましい。【０１１７】
補強剤としては、例えば、市販されている「旭＃５５Ｇ」および「旭＃５０ＨＧ」（商品名；旭カーボン（株）製）、「シースト（商品名）」シリーズ：ＳＲＦ、ＧＰＦ、ＦＥＦ、ＭＡＦ、ＨＡＦ、ＩＳＡＦ、ＳＡＦ、ＦＴ、ＭＴ等のカーボンブラック（東海カーボン（株）製）、これらカーボンブラックをシランカップリング剤等で表面処理したのもの、シリカ、活性化炭酸カルシウム、微粉タルク、微粉ケイ酸などが挙げられる。これらのうち、「旭＃５５Ｇ」、「旭＃５０ＨＧ」、「シーストＨＡＦ」のカーボンブラックが好ましい。【０１１８】
また、「無機充填剤」としては、例えば、軽質炭酸カルシウム、重質炭酸カルシウム、タルク、クレーなどが挙げられる。これらのうち、重質炭酸カルシウムが好ましい。重質炭酸カルシウムとして、市販されている「ホワイトンＳＢ」（商品名；白石カルシウム株式会社）等を用いることができる。【０１１９】
補強剤および／または無機充填剤の配合量は、ゴム成分１００重量部に対し、通常３０〜２００重量部、好ましくは５０〜１８０重量部、さらに好ましくは７０〜１６０重量部である。このような配合量が上記範囲内であると、ゴム組成物の混練加工性、得られるゴム成形体の機械的性質（例えば、強度、柔軟性など）および圧縮永久歪みに優れることから好適である。【０１２０】
（軟化剤）
「軟化剤」は、その用途により適宜選択でき、１種単独でも２種以上混合しても用いることができる。軟化剤の具体例としては、プロセスオイル（例えば、「ダイアナプロセスオイル  ＰＳ−４３０」（商品名；出光興産（株）製）など）、潤滑油、パラフィン油、流動パラフィン、石油アスファルト、ワセリン等の石油系軟化剤；コールタール、コールタールピッチ等のコールタール系軟化剤；マシ油、アマニ油、ナタネ油、大豆油、ヤシ油等の脂肪油系軟化剤；蜜ロウ、カルナウバロウ、ラノリン等のロウ類；リシノール酸、パルミチン酸、ステアリン酸、ステアリン酸バリウム、ステアリン酸カルシウム、ラウリン酸亜鉛等の脂肪酸またはその塩；ナフテン酸、パイン油、ロジンまたはその誘導体；テルペン樹脂、石油樹脂、アタクチックポリプロピレン、クマロンインデン樹脂等の合成高分子物質；ジオクチルフタレート、ジオクチルアジペート、ジオクチルセバケート等のエステル系軟化剤；その他、マイクロクリスタリンワックス、液状ポリブタジエン、変性液状ポリブタジエン、液状チオコール、炭化水素系合成潤滑油、トール油、サブ（ファクチス）などが挙げられる。これらのうち、石油系軟化剤が好ましく、特にプロセスオイルが好ましい。【０１２１】
軟化剤の配合量は、その用途により適宜選択でき、通常、ゴム成分１００重量部に対して、最大２００重量部、好ましくは最大１５０重量部、より好ましくは最大１３０重量部が望ましい。【０１２２】
（老化防止剤（安定剤））
本発明のゴム組成物は、「老化防止剤（安定剤）」を配合することにより製品寿命を長くすることが可能である点は、通常のゴム組成物と同様であり、このような老化防止剤としては、従来公知の老化防止剤、例えば、アミン系老化防止剤、フェノール系老化防止剤、イオウ系老化防止剤などを用いることができる。【０１２３】
さらに詳細には、フェニルブチルアミン、Ｎ，Ｎ−ジ−２−ナフチル−ｐフェニレンジアミン等の芳香族第２アミン系老化防止剤；ジブチルヒドロキシトルエン、テトラキス［メチレン（３，５−ジ−ｔ−ブチル−４−ヒドロキシ）ヒドロシンナメート］メタン等のフェノール系老化防止剤；ビス［２−メチル−４−（３−ｎ−アルキルチオプロピオニルオキシ）−５−ｔ−ブチルフェニル］スルフィド等のチオエーテル系老化防止剤；ジブチルジチオカルバミン酸ニッケル等のジチオカルバミン酸塩系老化防止剤；２−メルカプトベンゾイルイミダゾール、２−メルカプトベンゾイミダゾールの亜鉛塩、ジラウリルチオジプロピオネート、ジステアリルチオジプロピオネート等のイオウ系老化防止剤などが挙げられる。【０１２４】
これらの老化防止剤は、１種単独であるいは２種以上の組み合わせで用いることができ、このような老化防止剤の配合量は、ゴム成分１００重量部に対して、通常０．３〜１０重量部、好ましくは０．５〜７．０重量部、より好ましくは０．７〜５．０重量部である。老化防止剤の配合量が上記範囲内であると、得られるゴム組成物の表面のブルームがなく、さらに加硫阻害が発生しないことから好適である。【０１２５】
（加工助剤）
本発明で配合することができる「加工助剤」としては、一般に加工助剤としてゴムに配合されるものを広く用いることができる。【０１２６】
このような加工助剤としては、例えば、リシノール酸、ステアリン酸、パルミチン酸、ラウリン酸、ステアリン酸バリウム、ステアリン酸亜鉛、ステアリン酸カルシウム、エステル類などが挙げられる。これらのうち、ステアリン酸が好ましい。【０１２７】
加工助剤は、ゴム成分１００重量部に対して、１０重量部以下、好ましくは８．０重量部以下、より好ましくは５．０重量部以下の量で適宜配合することができる。加工助剤の配合量が上記範囲内であると、得られるゴム組成物の表面のブルームがなく、さらに加硫阻害が発生しないことから好適である。【０１２８】
（活性剤）
本発明において、必要に応じて配合される「活性剤」は、その用途により適宜選択でき、１種単独でも２種以上混合しても用いることができる。【０１２９】
このような活性剤としては、例えば、ジ−ｎ−ブチルアミン、ジシクロヘキシルアミン、モノエラノールアミン、「アクチングＢ」（商品名；吉冨製薬（株）製）、「アクチングＳＬ」（商品名；吉冨製薬（株）製）等のアミン類；ジエチレングリコール、ポリエチレングリコール、レシチン、トリアリルートメリレート、脂肪族カルボン酸または芳香族カルボン酸の亜鉛化合物（具体的には、「Ｓｔｒｕｋｔｏｌ  ａｃｔｉｖａｔｏｒ  ７３」、「Ｓｔｒｕｋｔｏｌ  ＩＢ  ５３１」、「Ｓｔｒｕｋｔｏｌ  ＦＡ５４１」（商品名；Ｓｃｈｉｌｌ  ＆  Ｓｅｉｌａｃｈｅｒ社製）など）等の活性剤；「ＺＥＯＮＥＴ  ＺＰ」（商品名；日本ゼオン（株）製）等の過酸化亜鉛調整物；クタデシルトリメチルアンモニウムブロミド、合成ハイドロタルサイト、特殊四級アンモニウム化合物（具体的には、「アーカード２ＨＦ」（商品名；ライオン・アクゾ（株）製）など）などが挙げられる。これらのうち、「アーカード２ＨＦ」が好ましい。【０１３０】
活性剤の配合量は、ゴム成分１００重量部に対して、０．２〜１０重量部、好ましくは０．３〜５重量部、より好ましくは０．５〜４重量部である。【０１３１】
（吸湿剤）
本発明において、必要に応じて配合される「吸湿剤」は、その用途により適宜選択でき、１種単独でも２種以上混合しても用いることができる。【０１３２】
このような吸湿剤としては、例えば、酸化カルシウム、シリカゲル、硫酸ナトリウム、モレキュラーシーブ、ゼオライト、ホワイトカーボンなどが挙げられる。これらのうち、酸化カルシウムが好ましい。【０１３３】
吸湿剤の配合量は、ゴム成分１００重量部に対して、０．５〜１５重量部、好ましくは１．０〜１２重量部、より好ましくは１．０〜１０重量部である。【０１３４】
その他、通常ゴムに使用される添加剤は、本発明の目的を損なわない範囲内で任意に配合することができる。【０１３５】
＜架橋ゴム＞
本発明の架橋ゴムは、上記ゴム組成物を架橋してなることを特徴とするものである。該ゴム組成物を架橋させる方法として、下記（ｉ）および（ｉｉ）の方法が挙げられる。【０１３６】
（ｉ）架橋剤を配合した本発明のゴム組成物を、通常、押出成形機、カレンダーロール、プレス、インジェクション成形機、トランスファー成形機、熱空気、ガラスビーズ流動床、ＵＨＦ（極超短波電磁波）、スチーム、ＬＣＭ（熱溶融塩槽）などの加熱形態・加熱槽を用いた成形法によって所望形状に予備成形し、成形と同時にまたは成形物を加硫槽内に導入して加熱する方法、および
（ｉｉ）本発明のゴム組成物を上記成形法によって予備成形し、電子線を照射する方法。【０１３７】
（ｉ）の場合、「架橋剤」としては、下記「加硫剤」が好ましく用いられ、必要に応じて下記「加硫促進剤」および／または下記「加硫助剤」も併用することができる。【０１３８】
加熱する際の温度としては、一般的に１４０〜３００℃、好ましくは１５０〜２７０℃、より好ましくは１５０〜２５０℃で、通常０．５〜３０分間、好ましくは０．５〜２０分間、より好ましくは０．５〜１５分間加熱することが望ましい。【０１３９】
（加硫剤）
「加硫剤」として、イオウ系化合物、有機過酸化物、フェノール樹脂、オキシム化合物などを用いることができる。【０１４０】
「イオウ系化合物」としては、例えば、イオウ、塩化イオウ、二塩化イオウ、モルフォリンジスルフィド、アルキルフェノールジスルフィド、テトラメチルチウラムジスルフィド、ジチオカルバミン酸セレンなどが挙げられる。【０１４１】
これらのうち、イオウ、テトラメチルチウラムジスルフィドが好ましく、ゴム成分１００重量部に対して、通常０．３〜１０重量部、好ましくは０．５〜５．０重量部、より好ましくは０．７〜４．０重量部配合することができる。これらの配合量が上記範囲内であると、得られるゴム成形体の表面へのブルームがなく、優れた架橋特性を示すので好適である。【０１４２】
「有機過酸化物」としては、例えば、ジクミルペルオキシド、２，５−ジメチル−２，５−ジ（ｔ−ブチルペルオキシ）ヘキサン、２，５−ジメチル−２，５−ジ（ベンゾイルペルオキシ）ヘキサン、２，５−ジメエチル−２，５−ジ（ｔ−ブチルペルオキシ）ヘキシン−３、ジ−ｔ−ブチルペルオキシド、ジ−ｔ−ブチルペルオキシ−３，３，５−トリメチルシクロヘキサン、ｔ−ジブチルヒドロペルオキシドなどが挙げられる。これらのうち、ジクミルペルオキシド、ジ−ｔ−ブチルペルオキシド、ジ−ｔ−ブチルペルオキシ−３，３，５−トリメチルシクロヘキサンが好ましい。【０１４３】
有機過酸化物の配合量は、ゴム成分１００ｇに対して、通常０．００１〜０．０５モル、好ましくは０．００２〜０．０２モル、さらに好ましくは０．００５〜０．０１５モルである。有機過酸化物の配合量が上記範囲内であると、得られるゴム成形体の表面へのブルームなく優れた架橋特性を示すので好適である。【０１４４】
（加硫促進剤）
加硫剤としてイオウ系化合物を用いる場合、「加硫促進剤」を併用することが好ましい。【０１４５】
加硫促進剤としては、例えば、Ｎ−シクロヘキシル−２−ベンゾチアゾールスルフェンアミド、Ｎ−オキシジエチレン−２−ベンゾチアゾールスルフェンアミド、Ｎ，Ｎ'−ジイソプロピル−２−ベンゾチアゾールスルフェンアミド、２−メルカプトベンゾチアゾール（市販のものでは「サンセラーＭ」（商品名；三新化学工業（株）製）など）、２−（４−モルホリノジチオ）ペンゾチアゾール（市販のものでは「ノクセラーＭＤＢ−Ｐ」（商品名；三新化学工業（株）製）など）、２−（２，４−ジニトロフェニル）メルカプトベンゾチアゾール、２−（２，６−ジエチル−４−モルフォリノチオ）ベンゾチアゾール、ジベンゾチアジルジスルフィド等のチアゾール系；ジフェニルグアニジン、トリフェニルグアニジン、ジオルソトリルグアニジン等のグアニジン系；アセトアルデヒド−アニリン縮合物、ブチルアルデヒド−アニリン縮合物等のアルデヒドアミン系；２−メルカプトイミダゾリン等のイミダゾリン系；ジエチルチオウレア、ジブチルチオウレア等のチオウレア系；テトラメチルチウラムモノスルフィド、テトラメチルチウラムジスルフィド等のチウラム系；ジメチルジチオカルバミン酸亜鉛、ジエチルジチオカルバミン酸亜鉛、ジブチルジチオカルバミン酸亜鉛（市販のものでは「サンセラーＢＺ」（商品名；三新化学工業（株）製）など）、ジエチルジチオカルバミン酸テルル等のジチオ酸塩系；エチレンチオ尿素（市販のものでは「サンセラー２２−Ｃ」（商品名；三新化学工業（株）製）など）、Ｎ，Ｎ’−ジエチルチオ尿素等のチオウレア系；ジブチルキサトゲン酸亜鉛等のザンテート系；その他亜鉛華（市販のものでは「ＭＥＴＡ−Ｚ１０２」（商品名；井上石灰工業（株）製）などの酸化亜鉛）等が挙げられる。【０１４６】
これら加硫促進剤の配合量は、ゴム成分１００重量部に対して、好ましくは０．１〜２０重量部、より好ましくは０．２〜１５重量部、さらに好ましくは０．５〜１０重量部である。加硫促進剤の配合量が上記範囲内であると、得られるゴム成形体の表面へのブルームなく、優れた架橋特性を示すので好適である。【０１４７】
（加硫助剤）
「加硫助剤」は、その用途により適宜選択でき、１種単独でも２種以上混合しても用いることができる。【０１４８】
加硫助剤としては、例えば、酸化マグネシウム、亜鉛華（市販のものでは「ＭＥＴＡ−Ｚ１０２」（商品名；井上石灰工業（株）製）などの酸化亜鉛）などが挙げられる。その配合量は、ゴム組成物１００重量部に対して、通常１〜２０重量部である。【０１４９】
加硫剤として有機過酸化物を用いる場合、加硫助剤を併用することが好ましい。【０１５０】
このような加硫助剤としては、例えば、イオウ、ｐ−キノンジオキシム等のキノンジオキシム系；エチレングリコールジメタクリレート、トリメチロールプロパントリメタクリレート等のアクリル系；ジアリルフタレート、トリアリルイソシアヌレート等のアリル系；その他マレイミド系；ジビニルベンゼンなどが挙げられる。加硫助剤の配合量は、用いる有機過酸化物１モルに対して、通常０．５〜２モル、好ましくは０．５〜１．５モル、より好ましくは有機過酸化物とほぼ等モル量とするのが望ましい。【０１５１】
成形・加硫に際しては、金型を用いてもよく、また金型を用いなくてもよい。金型を用いない場合、ゴム組成物は通常連続的に成形・加硫される。【０１５２】
（ｉｉ）の、本発明のゴム組成物を上記成形法によって予備成形し、電子線を照射する場合、予備成形されたゴム組成物に、０．１〜１０ＭｅＶのエネルギーを有する電子線を、吸収線量が、通常０．５〜３５Ｍｒａｄ、好ましくは０．５〜２０Ｍｒａｄ、より好ましくは１〜１０Ｍｒａｄになるように照射すればよい。【０１５３】
＜ゴム成形体＞
本発明のゴム成形体は、上記架橋ゴムを原料としてなることを特徴とするものであり、さらに発泡させてなることが好ましい。上記共重合体ゴムは加工性に優れているので、上述した成形を良好に行うことができ、得られるゴム成形体は圧縮永久歪みに優れているので、各種分野のゴム製品として極めて有用である。【０１５４】
このようなゴム成形体を発泡させる場合、発泡倍率が１．３〜３．０倍であるとき、例えば、ウェザーストリップ用スポンジ材に好適であり、また発泡倍率が３．０倍を超えて３０倍以下であるとき、例えば、断熱スポンジ、ダムラバーなどに用いられる高発泡スポンジ材に好適である。【０１５５】
このようなゴム成形体として、具体的には、ドアスポンジ用スポンジ、オープニングトリム用スポンジ、フードシール用スポンジ、トランクシール用スポンジ等のウェザーストリップ用スポンジ材；断熱スポンジ、ダムラバー等の高発泡スポンジ材などが挙げられる。
【実施例】
【０１５６】
次に、本発明について実施例を示してさらに詳細に説明するが、本発明はこれらによって限定されるものではない。なお、得られた共重合体ゴムの各物性は、以下のとおりに測定した。【０１５７】
（成分［Ａ］由来の構造単位と成分［Ｂ］由来の構造単位との含有比率）
成分［Ａ］に由来する構造単位と、成分［Ｂ］に由来する構造単位との含有比率（モル比および重量比）（［Ａ］／［Ｂ］）は、13Ｃ−ＮＭＲスペクトルメーターの強度測定によって求めた。【０１５８】
（成分［Ｃ］由来の構造単位と成分［Ｄ］由来の構造単位との含有量）
成分［Ｃ］に由来する構造単位と、成分［Ｄ］に由来する構造単位との含有量（モル％および重量％）は、13Ｃ−ＮＭＲスペクトルメーターによる強度測定によって求めた。【０１５９】
以下には、13Ｃ−ＮＭＲスペクトルメーターによる共重合体ゴムの組成解析（共重合体ゴムに含まれる各構造単位のモル量）に関して、エチレン、プロピレン、ＥＮＢおよびＶＮＢから得られる共重合体ゴムを一例に説明する。【０１６０】
なお、エチレン、プロピレンおよびＥＮＢ共重合体の13Ｃ−ＮＭＲスペクトルメーターによるに構造（組成）解析は、C. J. Carman, R. A. Harrington, and C. E. Wilkes, Macromolecules, 10, p 536-544（1977）、Masahiro Kakugo, Yukio Naito, Kooji Mizunuma, and Tatsuya, Miyatake, Macromolecules, 15, p 1150-1152（1982）およびG. Van der Velden, Macromolecules, 16, p 85-89（1983）を、ＶＮＢ系共重合体の構造解析は、Harri Lasarov, Tuula T. Pakkanen, Macromol. Rapid Commun., 20, p 356-360（1999）およびHarri Lasarov*, Tuula T. Pakkanen, Macromol.Rapid Commun., 22, p 434-438（2001）に基づいて行った。【０１６１】
まず、13Ｃ−ＮＭＲスペクトロメーターにより、１）エチレン、２）プロピレン、３）ＥＮＢおよび４）ＶＮＢに由来するそれぞれのピークの積分値を求めた。【０１６２】
１）エチレン；[エチレン連鎖由来ピークの積分値＋[エチレン−プロピレン連鎖由来ピークの積分値]／２]、
２）プロピレン；[プロピレン連鎖由来ピークの積分値＋[エチレン−プロピレン連鎖由来ピークの積分値]／２]、
３）ＥＮＢ；ＥＮＢ−３位ピークの積分値、および
４）ＶＮＢ；ＶＮＢ−７位ピークの積分値。【０１６３】
【化１１】
2009072503.tif 000012
【０１６４】
【化１２】
2009072503.tif 000013
【０１６５】
得られた積分値比より、それぞれのモル％を算出した。また、重量％への変換はエチレンの分子量を２８．０５、プロピレンの分子量を４２．０８、ＥＮＢおよびＶＮＢの分子量をそれぞれ１２０．２として行った。【０１６６】
（ＶＮＢに由来する見かけのヨウ素価）
共重合体ゴムの、成分［Ｄ］として用いたＶＮＢ（分子量１２０．２）に由来する見かけのヨウ素価は、1Ｈ−ＮＭＲスペクトルメーターおよび13Ｃ−ＮＭＲスペクトルメーターにより、以下のようにして算出した。【０１６７】
まず、13Ｃ−ＮＭＲスペクトルメーターより、共重合体ゴムに含まれる各構造単位の重量％を決定した。【０１６８】
次いで、1Ｈ−ＮＭＲスペクトルメーターより、１）ＥＮＢに由来するピークの積分値および２）ＶＮＢのビニル基に由来するピークの積分値を求めた。なお、下記１），２）中の（ａ）、（ｂ）および（ｃ）で表されるピークの積分値は、それぞれ下記式（Ｘ），（Ｙ）中の（ａ）、（ｂ）および（ｃ）で表されるプロトンのピークの積分値を表す。【０１６９】
１）ＥＮＢに由来するピークの積分値：（ａ）＝｛（４．７〜５．３ｐｐｍ付近の複数ピークの合計）−２×（ｃ）｝
（ただし、上記（４．７〜５．３ｐｐｍ付近の複数ピーク）には、（ａ）ピークおよび（ｂ）ピークが合わせて検出されるため、上記式より（ａ）のみのピークを算出した。）
２）ＶＮＢのビニル基に由来するピークの積分値：（ｃ）＝（５．５〜６．０ｐｐｍ付近ピークの合計）【０１７０】
【化１３】
2009072503.tif 000014
【０１７１】
得られた積分値を用いてＶＮＢ（分子量１２０．２）に由来する見かけのヨウ素価を以下の式より算出した。なお、ヨウ素の分子量は２５３．８１である。【０１７２】
（ＶＮＢに由来する見かけのヨウ素価）＝｛ＶＮＢのビニル基に由来するピークの積分値（ｃ）｝／｛ＥＮＢに由来するピークの積分値（ａ）｝×｛13Ｃ−ＮＭＲスペクトルメーターより求めたＥＮＢの含有率（重量％）｝×２５３．８１／１２０．２
（極限粘度〔η〕）
共重合体ゴムの極限粘度〔η〕（ｄＬ／ｇ）は、１３５℃デカリン中で測定した。【０１７３】
（ムーニー粘度[ＭＬ1+4（１６０℃）]）
ムーニー粘度〔ＭＬ1+4（１６０℃）〕は、ＪＩＳ  Ｋ６３００に準拠して、１６０℃の条件下、ムーニー粘度計（（株）島津製作所製ＳＭＶ２０２型）を用いて測定した。【０１７４】
（粘度〔η*〕の周波数依存性）
η*（０．０１）およびη*（１０）は、レオメトリック社製の粘弾性試験機（型式ＲＤＳ−２）を用いて測定した。具体的には、試料として、１９０℃でプレスした２ｍｍ厚のシートから、直径２５ｍｍ×２ｍｍ厚の円盤状に成形したものを使用し、以下の条件で測定を行った。なお、データ処理ソフトとしてＲＳＩ  Ｏｒｃｈｅｓｔｒａｔｏｒ（レオメトリック社製）を用いた。【０１７５】
Ｇｅｏｍｅｔｒｙ：パラレルプレート、
測定温度：１９０℃、
周波数：０．０１〜５００ｒａｄ／ｓｅｃ、
歪率：１．０％。【０１７６】
このような条件により、粘度〔η*〕の周波数依存性を測定し、０．０１および１０ｒａｄ／ｓｅｃのときの粘度〔η*〕を、それぞれη*（０．０１）およびη*（１０）とした。得られた数値を用いて、以下の式を算出した。【０１７７】
Ｌｏｇ｛η*（０．０１）｝／Ｌｏｇ｛η*（１０）｝
［実施例１］
攪拌翼を備えた容積３００Ｌの重合器を用いて連続的に、成分［Ａ］としてエチレン、成分［Ｂ］としてプロピレン、成分［Ｃ］として５−エチリデン−２−ノルボルネン（ＥＮＢ）および成分［Ｄ］として５−ビニル−２−ノルボルネン（ＶＮＢ）からなる四元共重合反応を８０℃にて行った。【０１７８】
重合溶媒としてヘキサン（最終濃度：９０．８重量％）を用いて、エチレン濃度を３．１重量％、プロピレン濃度を４．６重量％、ＥＮＢ濃度を１．４重量％およびＶＮＢ濃度を０．１１重量％として連続供給した。【０１７９】
重合圧力を０．８ＭＰａに保ちながら主触媒として、上記式（ｖｉ）で表される構造を有するメタロセン系触媒である［Ｎ−（１，１−ジメチルエチル）−１，１−ジメチル−１−［（１，２，３，３Ａ，８Ａ−η）−１，５，６，７−テトラヒドロ−２−メチル−Ｓ−インダセン−１−ｙｌ］シランアミネート（２−）−κＮ］［（１，２，３，４−η）−１，３−ペンタジエン］−チタニウムを用いて、０．００１３ｍｍｏｌ／Ｌとなるよう連続的に供給した。また、共触媒として(Ｃ6Ｈ5)3ＣＢ(Ｃ6Ｆ5)4を０．００６６ｍｍｏｌ／Ｌ、有機アルミニウム化合物としてトリイソブチルアルミニウム（ＴＩＢＡ）を０．０１５４ｍｍｏｌ／Ｌとなるように、それぞれ連続的に供給した。なお、上記式（ｖｉ）で表される構造を有するメタロセン系触媒は、国際公開第９８／４９２１２号パンフレットに記載されている方法に準じて合成して得た。【０１８０】
このようにして、エチレン、プロピレン、ＥＮＢおよびＶＮＢからなる共重合体ゴムが、１０．８重量％の溶液状態で得られた。重合器下部から抜き出した重合反応液中に少量のメタノールを添加して重合反応を停止させ、スチームストリッピング処理にて共重合体ゴムを溶媒から分離した後、８０℃で一昼夜減圧乾燥した。重合条件および得られた共重合体ゴムの物性を表１に示す。【０１８１】
［実施例２〜７］
表１に記載の重合条件にしたがって、実施例１と同様にして共重合体ゴムを得た。得られた共重合体ゴムの物性を表１に示す。【０１８２】
［比較例１］
表１に記載の重合条件にしたがって、実施例１と同様にして共重合体ゴムを得た。得られた共重合体ゴムの物性を表１に示す。【０１８３】
［比較例２］
実施例３において、ＶＮＢを供給しなかった以外は実施例３と同様にして共重合体ゴムを得た。重合条件および得られた共重合体ゴムの物性を表１に示す。【０１８４】
［比較例３］
攪拌翼を備えた容量１５Ｌの重合器を用いて、連続的にエチレン、プロピレン、５−エチリデン−２−ノルボルネン（ＥＮＢ）および５−ビニル−２−ノルボルネン（ＶＮＢ）の四元共重合反応を行った。重合器上部から重合溶媒としてヘキサンを毎時５Ｌの速度で連続的に供給し、一方、重合器下部から重合器中の重合液が常に５リットルとなるように連続的に重合液を抜き出した。触媒として、ＶＯＣｌ3、Ａｌ（Ｃ2Ｈ5）1.5Ｃｌ1.5を用いた。すなわち、ＶＯＣｌ3は重合器中のバナジウム原子濃度が０．５５ｍｍｏｌ／Ｌとなるように、またＡｌ（Ｃ2Ｈ5）1.5Ｃｌ1.5は重合器中のアルミニウム原子濃度が３．３ｍｍｏｌ／Ｌとなるように重合器中に連続的に供給した。【０１８５】
モノマーのエチレンは１７０Ｌ／ｈ、およびプロピレンは３７５Ｌ／ｈの速度で連続供給した。また、ＥＮＢおよびＶＮＢは、重合器中の濃度がそれぞれ７．５ｇ／Ｌ、０．３９ｇ／Ｌとなるように連続供給した。分子量調整剤として水素を用いて、これを重合器ガス相の水素濃度が３．１モル％となるように供給した。共重合反応は重合圧力を０．７ＭＰａに保ちながら、重合器外部ジャケットに冷却水を循環させることにより、４０℃の温度で行った。【０１８６】
このような反応により、エチレン、プロピレン、ＥＮＢおよびＶＮＢからなる共重合体ゴムが均一な溶液状態で得られた。重合器下部から抜き出した重合反応液中に少量のメタノールを添加して重合反応を停止させ、スチームストリッピング処理にて共重合体ゴムを溶媒から分離した後、８０℃で一昼夜減圧乾燥した。以上の操作でエチレン、プロピレン、ＥＮＢおよびＶＮＢからなる共重合体ゴムが毎時２６５ｇの速度で得られた。得られた共重合体の物性を表１に示す。【０１８７】
［比較例４］
比較例３において、ＶＮＢの濃度を０．８４ｇ／Ｌとなるように変更した以外は比較例３と同様にして共重合体ゴムを得た。得られた共重合体の物性を表１に示す。【０１８８】
［比較例５］
比較例３において、ＶＮＢを供給しなかった以外は比較例３と同様にして共重合体ゴムを得た。得られた共重合体の物性を表１に示す。【０１８９】
【表１】
2009072503.tif 000015
【０１９０】
得られたゴム組成物の各物性の測定および評価は、以下にしたがった。【０１９１】
（最低粘度〔Ｖｍ〕およびスコーチ時間〔ｔ５〕）
ムーニー粘度計（（株）島津製作所社製ＳＭＶ２０２型）を用いて、１２５℃において、ムーニー粘度の変化を測定し、測定開始から最低粘度〔Ｖｍ〕を求め、さらにその最低粘度〔Ｖｍ〕より５ポイント上昇するまでの時間を求め、これをスコーチ時間〔ｔ５〕（ｍｉｎ）とした。【０１９２】
（押出し意匠面状態の評価）
ＭＩＸＴＲＯＮ  ＢＢ  ＭＩＸＥＲ（（株）神戸製鋼所社製、ＢＢ−４型、容積２．９５Ｌ、ローター４ＷＨ）を用いて、共重合体ゴム１００重量部に対して、加硫助剤として「ＭＥＴＡ−Ｚ１０２」（商品名；井上石灰工業（株）製）を５重量部、加工助剤としてステアリン酸を２重量部、活性剤として「アーカード２ＨＦ」（商品名；ライオン・アクゾ（株）製）を２重量部、補強剤として「旭＃５５Ｇ」（商品名；旭カーボン（株）製）を１２０重量部、無機充填剤として「ホワイトンＳＢ」（商品名；白石カルシウム（株）製）を５５重量部および軟化剤として「ダイアナプロセスオイル  ＰＳ−４３０」（商品名；出光興産（株）製）を６０重量部混練した。【０１９３】
混練条件は、ローター回転数が５０ｒｐｍ、フローティングウェイト圧力が３ｋｇ／ｃｍ2、混練時間が１５分間であり、混練排出温度は１７０℃であった。【０１９４】
得られた混練物を５０φｍｍ押出機により平板形状（３ｃｍ幅×２ｍｍ厚み）に押出し、混練安定性として押出し意匠面状態を以下の基準により３段階評価をした。【０１９５】
○：平滑性に優れ、良好な外観を示す。【０１９６】
△：若干の凹凸が見られ、表面光沢が乏しい。【０１９７】
×：細かな凹凸が多数見られ、平滑性に乏しい。【０１９８】
また、発泡させた架橋ゴムをチューブ状に成形したスポンジ（以下「チューブ状スポンジ」ともいう。）の各物性を、下記のように測定した。【０１９９】
（引張破断点応力〔ＴＢ〕および引張破断点伸び〔ＥＢ〕）
チューブ状スポンジの上部を長さ方向に、ＪＩＳ  Ｋ−６２５１（１９９３年）に記載の３号型ダンベルで打ち抜いて試験片を調製した。【０２００】
該試験片を用いて、ＪＩＳ  Ｋ−６２５１第３項に規定されている方法にしたがい、測定温度２５℃、引張速度５００ｍｍ／分の条件で引張試験を行い、引張破断点応力〔ＴＢ〕（ＭＰａ）および引張破断点伸び〔ＥＢ〕（％）を求めた。【０２０１】
（比重）
チューブ状スポンジの上部を２０ｍｍ×２０ｍｍで打ち抜き、得られた試験片の表面の汚れをアルコールで拭き取った。【０２０２】
この試験片を２５℃雰囲気下で自動比重計（（株）東洋精機製作所製Ｍ−１型）に取り付け、空気中および純水中の質量の差から比重を測定した。【０２０３】
（圧縮永久歪み〔ＣＳ〕）
チューブ状スポンジを長さ方向に３０ｍｍ切断し、得られた試験片を圧縮永久歪み測定金型に取り付けた。試験片の高さが荷重をかける前の高さの１／２になるよう圧縮し、金型ごと７０℃のギヤーオーブン中にセットして２２時間または１９７時間熱処理した。【０２０４】
次いで、試験片を金型から取出し、３０分間放冷後、試験片の高さを測定し、以下の計算式から圧縮永久歪み〔ＣＳ〕（％）を算出した。【０２０５】
圧縮永久歪み〔ＣＳ〕（％）＝｛（ｔ0−ｔ1）／（ｔ0−ｔ2）｝×１００
ｔ0：試験片の試験前の高さ。【０２０６】
ｔ1：試験片を熱処理し３０分間放冷した後の高さ。【０２０７】
ｔ2：試験片の測定金型に取り付けた状態での高さ。【０２０８】
（形状保持率）
内径：高さ１３ｍｍ×横幅１１ｍｍ、肉厚：１.５ｍｍのチューブ状ダイスを用いて、チューブ状に成形したゴム組成物の高さおよび水平方向長さ（横幅）と、縦横を変えることなくゴム組成物を架橋および発泡して得られるスポンジの高さおよび水平方向長さ（横幅）との比を測定し、形状保持率（％）とした。【０２０９】
形状保持率（％）＝（Ｌ／Ｄ）/（Ｌ0／Ｄ0）×１００
（式中、Ｌ0は、チューブ状に成形したゴム組成物の高さ；Ｄ0は、チューブ状に成形したゴム組成物の横幅；Ｌは、チューブ状スポンジの高さ；Ｄは、チューブ状スポンジの横幅を表す。）
（表面粗度）
チューブ状スポンジの表面粗度は、触針式表面粗度測定器を用いて、チューブ状スポンジの上面の凹凸を数値化して表した。実際には、スポンジを長さ５０ｍｍに切断し、抜き取り部分のうちで「最高から１０番目までの凸部分の高さの総和（ｈ１）」から、「最低から１０番目までの凹部分の高さの総和（ｈ２）」を差し引いた値（ｈ１−ｈ２）を１０で除した値を、チューブ状スポンジの表面粗度（μｍ）とした。【０２１０】
［実施例８］
本発明のゴム組成物およびチューブ状スポンジは、次のような製造方法によって得た。まず、本発明のゴム組成物における加硫および発泡する前のゴム組成物は、ＭＩＸＴＲＯＮ  ＢＢ  ＭＩＸＥＲ（（株）神戸製鋼所社製、ＢＢ−４型、容積２．９５Ｌ、ローター４ＷＨ）を用いて、実施例１で得られた共重合体ゴム１００重量部に対して、加硫助剤として「ＭＥＴＡ−Ｚ１０２」（商品名；井上石灰工業（株）製）を５重量部、加工助剤としてステアリン酸を２重量部、活性剤として「アーカード２ＨＦ」（商品名；ライオン・アクゾ（株）製）を２重量部、補強剤として「旭＃５５Ｇ」（商品名；旭カーボン（株）製）を１２０重量部、無機充填剤として「ホワイトンＳＢ」（商品名；白石カルシウム（株）製）を５５重量部および軟化剤として「ダイアナプロセスオイル  ＰＳ−４３０」（商品名；出光興産（株）製）を６０重量部混練した。【０２１１】
混練条件は、ローター回転数が５０ｒｐｍ、フローティングウェイト圧力が３ｋｇ／ｃｍ2、混練時間が５分間であり、混練排出温度は１４５℃であった。【０２１２】
次いで、上記配合物が温度４０℃となったことを確認した後、１４インチロールを用いて該配合物に加硫促進剤として「サンセラーＭ」（商品名；三新化学工業（株）製）を１．０重量部、加硫促進剤として「ノクセラーＭＤＢ−Ｐ」（商品名；三新化学工業（株）製）を１．０重量部、加硫促進剤として「サンセラーＢＺ」（商品名；三新化学工業（株）製）を２．０重量部、加硫促進剤としてとして「サンセラー２２−Ｃ」（商品名；三新化学工業（株）製）を１．０重量部、加硫剤としてイオウを１．５重量部、発泡剤として４，４’−オキシビス（ベンゼンスルホニルヒドラジド）（ＯＢＳＨ）を３．０重量部および吸湿剤として酸化カルシウムを５．０重量部混練した。【０２１３】
混練条件は、ロール温度を前ロール／後ロール＝６５℃／５０℃、ロール周速さを前ロール／後ロール＝１３ｒｐｍ／１１．５ｒｐｍ、ロール間隙を５ｍｍとして混練時間１５分間で分出しし、ゴム組成物を得た。【０２１４】
次に、このゴム組成物をチューブ状ダイス（内径：高さ１３ｍｍ×横幅１１ｍｍ、肉厚：１．５ｍｍ）を装着した６０φｍｍ押出機を用いてダイス温度８０℃、シリンダー温度６０℃の条件で押出し、チューブ状に成形した。この成形体を成形と同時に加硫槽内に導入し、２５０℃の温度で５分間加熱することで、架橋および発泡を行い、チューブ状スポンジを得た。【０２１５】
ゴム組成物およびチューブ状スポンジの各物性値および評価結果を表２に示す。【０２１６】
［実施例９〜１４］
実施例８において、実施例２〜７で得られた共重合体ゴムをそれぞれ用いた以外は実施例８と同様にしてゴム組成物およびチューブ状スポンジをそれぞれ得た。【０２１７】
ゴム組成物およびチューブ状スポンジの各物性値および評価結果を表２に示す。【０２１８】
［比較例６〜１０］
実施例８において、比較例１〜５で得られた共重合体ゴムをそれぞれ用いた以外は実施例８と同様にしてゴム組成物およびチューブ状スポンジをそれぞれ得た。【０２１９】
ゴム組成物およびチューブ状スポンジの各物性値および評価結果を表２に示す。【０２２０】
【表２】
2009072503.tif 000016
【０２２１】
表２から、実施例８〜１４の条件で得られたチューブ状スポンジは優れた形状保持性を示すとともに長期のゴム弾性にも優れることがわかった。さらに押出し意匠面状態の評価においても良好な結果が得られた。それに対して、比較例６〜１０の条件で得られたチューブ状スポンジは、その形状保持性が低く、さらに長期のゴム弾性も実施例に比べ劣った。また、形状保持性が低い、すなわち長鎖分岐が少ないにもかかわらず、押出し意匠面状態が芳しくない。
【産業上の利用の可能性】
【０２２２】
本発明のゴム成形体は、圧縮永久歪み、表面外観、強度特性、耐熱老化性および耐候性に優れることから、自動車用部品に用いられる各種ウェザーストリップや目地材、建材用の断熱スポンジ等に好適に用いられる。
【図１】
2009072503.tif 000018
【国際調査報告】
2009072503.tif 000019
2009072503.tif 000020
2009072503.tif 000021
2009072503.tif 000022
2009072503.tif 000023
2009072503.tif 000024